(57)【要約】【課題】対象物に当てて擦ったときにヨレが生じにくく、拭き取り性が良好で柔軟な風合いを有する不織布を提供する。【解決手段】ポリブテン−１を６０質量％以上含み、ワックス成分を０．１質量％以上１０質量％以下含む成分を構成成分として含む分割型複合繊維を含む繊維ウェブに、水流交絡処理を施し、繊度０．９dtex以下である極細繊維を形成するとともに、繊維同士を交絡させることにより一体化させた後、ポリブテン−１の融点よりも低い温度にて乾燥処理に付して、柔軟で緻密な不織布を提供する。この不織布は、特にワイパーとして使用するのに適している。【選択図】なし【特許請求の範囲】
【請求項１】
ポリブテン−１を６０質量％以上含み、ワックス成分を０．１質量％以上１０質量％以下含む成分を構成成分として含む分割型複合繊維の割繊により形成された繊度０．９dtex以下である極細繊維を含み、繊維同士の交絡により一体化された、水流交絡不織布。
【請求項２】
前記分割型複合繊維を３０質量％以上含む繊維ウェブを水流交絡処理に付すことにより得られたものである、請求項１に記載の水流交絡不織布。
【請求項３】
親水性繊維を２０質量％以上含む、請求項１または２に記載の水流交絡不織布。
【請求項４】
ポリブテン−１を６０質量％以上含み、ワックス成分を０．１質量％以上１０質量％以下含む成分を構成成分として含む分割型複合繊維の割繊により形成された繊度０．９dtex以下である極細繊維を含む繊維層と、親水性繊維を含む繊維層とが、繊維同士の交絡により一体化されている、水流交絡不織布。
【請求項５】
前記ポリブテン−１を含む成分が、ポリプロピレンをさらに５質量％以上３９．９質量％以下含む、請求項１〜４のいずれか１項に記載の水流交絡不織布。
【請求項６】
前記分割型複合繊維が、前記ポリブテン−１を含む成分と、ポリエステル樹脂を含む成分とを構成成分として含む、請求項１〜５のいずれか１項に記載の不織布。
【請求項７】
ポリブテン−１の融点よりも低い温度にて乾燥処理に付されている、請求項１〜６のいずれか１項に記載の水流交絡不織布。
【請求項８】
請求項１〜７のいずれか１項に記載の不織布から成る、ワイパー。
【発明の詳細な説明】
【技術分野】
【０００１】
本発明は、柔軟で且つ伸長モジュラスの大きい水流交絡不織布であって、特にワイパーを構成するのに適した水流交絡不織布を提供する。
【背景技術】
【０００２】
これまでに、拭き取り性の高いワイパーとして種々の不織布が提案され、実用に供されている。例えば、特開平１０−２８０２６３号公報（特許文献１）には、分割型二成分系複合繊維と吸水性繊維とからなる不織布からなり、特定の面積を有する開孔が特定の配設密度で設けられた清拭材用不織布が提案されている。この不織布は、ミクロな汚れの拭き取りに優れ、吸液性が良好で、作業性も優れるとされている。
【０００３】
特開平１１−２１７７５７号公報（特許文献２）には、互いに非相溶性を呈するアミド系重合体とエステル系重合体とエチレン系重合体とのいずれかどうしで構成された分割型二成分系複合繊維の分割により発現した割繊短繊維と、吸水性短繊維とで構成された短繊維不織布であって、単糸繊度が０．５デニール以下で、割繊率が８５％以上である、不織布が提案されている。この不織布は、柔軟性および吸水性に優れるとともに、機械的特性に優れるとされている。
【０００４】
特開２００５−２３５０７号公報（特許文献３）は、熱融着性繊維が完全に溶融された互いに集合した多孔状の溶融固形物を含む表層と、耐熱繊維層とが結合されてなる不織布を提案している。同公報は、熱融着性繊維を構成する好ましい樹脂として、ポリブテン−１を挙げている。ポリブテン−１が、研磨性および拭き取り性に優れることによる。この不織布は、表層が汚れを落とす面として、ガサガサした固い表面タッチを有するので、研磨性および拭き取り性に優れた研磨用不織布として機能し得る。
【０００５】
特開２００４−７６２４８号公報（特許文献４）は、隣り合うメルトブロー単繊維同士が複数本収束され、長さ方向の少なくとも一部が相互に接着した連結部を形成している、メルトブローン不織布を開示している。同公報は、単繊維を構成するための樹脂として、ポリブテン−１を例示している。この不織布は、不織布表面が硬く、がさがさした風合いを有し、耐摩耗性に優れるため、研磨剤微粒子を用いずに、汚れの拭き取り及び研磨に用いることができる。
【０００６】
【特許文献１】特開平１０−２８０２６３号公報
【特許文献２】特開平１１−２１７７５７号公報
【特許文献３】特開２００５−２３５０７号公報
【特許文献４】特開２００４−７６２４８号公報
【発明の開示】
【発明が解決しようとする課題】
【０００７】
特許文献１に記載の不織布は、風合いが良好であり、ミクロな汚れの拭き取り性において優れているものの、繊維同士の交絡が悪く、ウェットな状態で使用すると、毛羽立ちが生じやすい。また、特許文献１に記載の不織布は、拭き取り性が軽い（即ち、対象物の表面での滑り性が良好で、強く擦らなくても汚れを拭き取ることができ）ものの、対象面を上滑りして、場合によっては、汚れを十分に落とすことができない。同文献においては、繊維同士を熱接着することも提案されているが、熱接着は不織布の風合いを硬くするとともに、繊維同士を固定するために、前記上滑りを生じさせて、拭き取り性を低下させることがある。
【０００８】
特許文献２に記載の不織布は、高い割繊率を実現するために、水流交絡エネルギーを高くして不織布を製造する必要がある。その結果、繊維同士が過度に交絡し、不織布が緻密になりすぎて、柔軟性が低下するとともに、繊維の自由度が低下して、拭き取り性が低下することがある。
【０００９】
特許文献３および特許文献４に記載の不織布は、繊維同士を熱接着させることによってガサガサした硬い部分を有し、固形化した汚れをこの硬い部分で掻き落とすようにして、拭き取りを実現する。そのため、これらの文献に記載の不織布は、柔らかい対象面上の汚れ、および小さな隅部に付着した汚れを拭き取るのに必ずしも適していない。
【００１０】
本発明はかかる実情に鑑みてなされたものであり、柔軟であって、繊維の自由度が高いにも関わらず、毛羽抜け及び毛羽立ちが生じにくい不織布を提供することを目的とする。さらに、本発明は、不織布を対象面にあてて滑らせたときに、適度な抵抗性を示す不織布を提供することを目的とする。特に、本発明は、このような不織布を、極細繊維が有するミクロな汚れに対する優れた拭き取り性と、対象物に強く付着した汚れを落とすための掻き取り性とを備えたワイパーとして提供することを目的とする。
【課題を解決するための手段】
【００１１】
本発明者らは、低い水圧で分割型複合繊維の割繊を行ない、割繊により生じた極細繊維を良好に交絡させることによって、上記の特性を同時に満足する不織布が得られると考えた。そこで、分割型複合繊維について検討した結果、ポリブテン−１を含む成分を構成成分とする分割型複合繊維が、上記特性を備えた不織布を与えることを見出し、本発明を案出するに至った。
【００１２】
本発明は、ポリブテン−１を６０質量％以上含み、ワックス成分を０．１質量％以上１０質量％以下含む成分を構成成分として含む分割型複合繊維の割繊により形成された繊度０．９dtex以下である極細繊維を含み、繊維同士の交絡により一体化されている、水流交絡不織布を提供する。
【００１３】
上記特定の成分を構成成分とする分割型複合繊維は、水流交絡処理の際の水圧を低くしても、容易に分割して極細繊維を発生しやすく、高い割繊率を示す。よって、この分割型複合繊維の割繊および交絡により製造される不織布は、細い繊維同士の良好な交絡によって一体化された緻密な構成を有し、毛羽抜け又は毛羽立ちが生じにくく、また、柔軟な風合いを有する。さらに、この不織布は、繊維同士の交絡によって一体化されているため、繊維の自由度が比較的高い。
【００１４】
かかる構成の水流交絡不織布は、不織布を対象面にあてて滑らせたときに、不織布変形（伸び）が少ない。また、この構成の水流交絡不織布は、緻密で柔軟であるとともに、その表面が、ざらつき感を有するために、対象面を滑らせて使用するときに、対象面との間で適度な抵抗を示す。よって、この不織布をワイパーとして使用すると、拭き取り時に不織布において「よれ」（又は捩れもしくはシワ）が生じにくく、また、汚れを良好に掻き落とす。
【００１５】
上記特定の分割型複合繊維の割繊により形成される極細繊維を含む水流交絡不織布は、積層形態で提供されてよい。即ち、本発明はまた、ポリブテン−１を６０質量％以上含み、ワックス成分を０．１質量％以上１０質量％以下含む成分を構成成分として含む分割型複合繊維の割繊により形成された繊度０．９dtex以下である極細繊維を含む繊維層と、親水性繊維を含む繊維層とが、繊維同士の交絡により一体化されている、水流交絡不織布を提供する。
【発明の効果】
【００１６】
本発明の不織布は、ポリブテン−１を含む成分を構成成分として含む分割型複合繊維から、極細繊維が水流交絡処理により形成され、交絡した構成を有し、緻密で、柔軟な風合いを有し、繊維の自由度が高いにもかかわらず、毛羽抜け及び毛羽立ちが生じにくい。さらに、この不織布は、対象面にあてて滑らせたときに、よれが生じにくく、また、その表面が対象面との適度な抵抗を生じさせる傾向にある。したがって、この不織布から成るワイパーは、極細繊維が有するミクロな汚れに対して優れた拭き取り性を示すとともに、対象物に強く付着した汚れを落とすことができ、かつ、拭き取り時によれが生じにくい。
【発明を実施するための最良の形態】
【００１７】
本発明の水流交絡不織布は、ポリブテン−１を含む成分と、他の樹脂を含む成分とを構成成分として含む分割型複合繊維の分割により形成された極細繊維を含む。この分割型複合繊維は、水流を噴射して行う水流交絡処理に付されると、容易に分割し、かつ分割した後の極細繊維が交絡しやすいという性質を有する。まず、この特定の分割型複合繊維（以下、便宜的に分割型複合繊維Ａと呼ぶ）について説明する。
【００１８】
（分割型複合繊維Ａ）
一般に、分割型複合繊維は、複数の成分から成り、繊維断面において少なくとも１つの成分が他の成分により２個以上のセグメントに区分されてなり、各セグメントの少なくとも一部が繊維表面に露出し、その露出部分が繊維の長さ方向に連続的に形成されている繊維断面構造を有する。分割型複合繊維Ａは、構成成分として、ポリブテン−１を含む成分と、他の樹脂を含む成分とを少なくとも含む繊維である。分割型複合繊維Ａの分割数は、その繊度および得ようとする極細繊維の繊度に応じて決定され、例えば、好ましくは４〜３０であり、より好ましくは６〜２４である。
【００１９】
前記分割型複合繊維Ａの繊維断面構造の例を図１（ａ）〜（ｃ）に示す。図に示す繊維はいずれも、２つの成分（第１成分（１）と第２成分（２））、即ち、ポリブテン−１を含む成分と他の樹脂を含む成分とで構成される。図１（ａ）および図１（ｂ）に示す繊維は、割繊後の極細繊維の断面が楔形となり、不織布をワイパーとして使用する場合に、拭き取り性をより高くするので、好ましく用いられる。
【００２０】
分割型複合繊維Ａは、上記第１および第２成分の成分に加えて、別の成分を有してよい。即ち、分割型複合繊維Ａは、３以上の成分から構成されてよい。あるいは、分割型複合繊維Ａは、中空を有するものであってよい。その場合、中空が繊維断面に占める割合（即ち、中空率）は、１〜５０％程度であることが好ましい。
【００２１】
使用する分割型複合繊維の分割前の繊度は、１dtex以上８dtex以下の範囲内にあることが好ましい。分割前の繊度を１dtex未満にしようとすると、紡糸が不安定となり、繊維、ひいては不織布の生産性が低下する。また、分割前の繊度が小さいと、カード通過性が悪くなることがある。同様に、分割前の繊度が８dtexを越えても、紡糸が不安定になる。また、分割前の繊度が大きいと、分割後の極細繊維の繊度が大きくなり、不織布の風合いが硬くなることがあり、また、不織布をワイパーとして使用するときに、良好な拭き取り性を得られないことがある。
【００２２】
ポリブテン−１として、例えば、メルトインデックス（ＪＩＳ−Ｋ−７２１０（条件：１９０℃、荷重２１．１８Ｎ（２.１６kg））が、４ｇ／１０min以上３０ｇ／１０min以下であり、融点（紡糸前）が、１００℃以上１３０℃以下の範囲内にある、ポリブテン−１を使用できる。ポリブテン−１のメルトインデックスは、好ましくは４ｇ／１０min以上２５ｇ／１０min以下の範囲内にあり、より好ましくは７ｇ／１０min以上２０ｇ／１０min以下の範囲内にある。また、ポリブテン−１の融点は、好ましくは１１０℃以上１２７℃以下の範囲内にある。これらの物性を有するポリブテン−１は、大きい分子量を有し、具体的には、１５万〜５０万程度の重量平均分子量を有し、好ましくは１７万〜４０万程度の重量平均分子量を有し、他の樹脂との相溶性が小さいことから、分割型複合繊維の一成分として用いたときに良好な分割性をもたらす。また、ポリブテン−１は、それ自体滑りにくい樹脂であり、極細繊維として不織布中に存在すると、対象面にあてて滑らせたときに、対象面を把持するような感覚（グリップ性）を与え、不織布をワイパーとして使用するときに、拭き取り性を向上させる。
【００２３】
ポリブテン−１を含む成分は、ポリブテン−１を６０質量％以上含み、ワックス成分を０．１質量％以上１０質量％以下含む成分であることが好ましい。ワックス成分を含むポリブテン−１は、これを紡糸するときに融着が生じにくく、また、得られる分割型複合繊維の割繊率を向上させる。ワックスの割合が小さいと、紡糸の際の融着を有効に防止できず、多いと、ポリブテン−１を含む成分の溶融粘度が小さくなりすぎ、良好な繊維が得られないことがある。また、ワックス成分は、極細繊維において滑剤としても作用するので、本発明の不織布をワイパーとして使用する場合に、グリップ性を有するポリブテン−１に適度な滑り性を付与して、拭き取りの作業性を向上させる役割を果たし得る。
【００２４】
ワックス成分として、好ましくは、アマイド（酸アミド）系ワックスが用いられ、より好ましくは脂肪酸アマイドが用いられる。脂肪酸アマイドは、例えば、ステアリン酸アマイド、オレイン酸アマイド、およびエルカ酸アマイドである。このうち、ステアリン酸アマイドが特に好ましく用いられる。
【００２５】
ポリブテン−１を含む成分は、さらにポリプロピレンを含むことが好ましい。ポリプロピレンを含むと、不織布を同じ乾燥温度で乾燥させたときでも、より風合いの柔らかい不織布が得られる傾向にある。また、ポリプロピレンは、ポリブテン−１を含む成分から成る極細繊維が、ややもすれば柔軟になりすぎるところを、骨材として補強して、不織布のよれをより生じにくくする。さらに、ポリプロピレンは、対象面にあてて滑らせるときに不織布に滑り感を与えるので、グリップ性を有するポリブテン−１に適度な滑り性を付与して、拭き取りの作業性を向上させる役割を果たし得る。
【００２６】
ポリプロピレンは、ポリブテン−１を含む成分全体の５質量％以上３９．９質量％以下の割合で含まれることが好ましい。ポリプロピレンの割合が小さいと、ポリプロピレンを添加することによる効果が得られず、ポリプロピレンの割合が大きいと、繊維製造の際の延伸性、および繊維化後の繊維の割繊性が低下することがある。
【００２７】
ポリブテン−１とともに分割型複合繊維を構成する他の樹脂は、特に限定されず。例えば、ポリエチレンおよびポリメチルペンテン等のポリオレフィン樹脂、ポリエステル樹脂、ナイロン６、ナイロン６６等のポリアミド樹脂、ポリカーボネート、およびポリスチレンから選択される。
【００２８】
ポリブテン−１とともに分割型複合繊維を構成する他の樹脂は、ポリエステル樹脂であることが好ましい。ポリエステル樹脂は、ポリブテン−１と相溶性が小さく、これらの組み合わせは良好な分割性を有する分割型複合繊維を与えることによる。ポリエステル樹脂を含む成分は、ポリエステル樹脂を５０質量％以上含むことが好ましい。ポリエステル樹脂の割合が小さいと、分割型複合繊維Ａの割繊率が小さくなることがある。より好ましくは、ポリエステル樹脂は７０質量％以上含まれ、さらにより好ましくは８０質量％以上含まれ、最も好ましくは１００質量％含まれる。
【００２９】
ポリエステル樹脂は、汎用されているものであってよく、例えば、ポリエチレンテレフタレート、ポリブチレンテレフタレート、ポリトリメチレンテレフタレート、ポリブチレンサクシネートおよびポリ乳酸から、１または２以上選択される。本発明の不織布は、好ましくは、ポリエステル樹脂としてポリエチレンテレフタレートを含む成分を、分割型複合繊維Ａの一成分として含む。ポリエチレンテレフタレートは、最も汎用的で、かつ硬質であり、繊維化したときに、捲縮の固定性が良く、カード性に優れることによる。
【００３０】
分割型複合繊維Ａの割繊により形成される極細繊維は、０．９dtex以下の繊度を有する。極細繊維の繊度の下限は、好ましくは０．０５dtexであり、その上限は、好ましくは０．６dtexである。極細繊維の繊度が０．９dtexを超えると、極細繊維を使用することによる効果、例えば、柔軟な風合いを得られないことがあり、あるいは、不織布をワイパーとして使用するときに、汚れの拭き取り性が低下することがある。
【００３１】
（実施の形態１）
次に、実施の形態１として、単層構造の不織布について説明する。本発明の不織布は、単層構造であるときには、分割型複合繊維Ａを３０質量％以上含む繊維ウェブを、水流交絡処理に付したものであることが好ましい。分割型複合繊維Ａの割合が３０質量％未満であると、本発明の効果を得られないことがある。分割型複合繊維Ａは、水流交絡処理前の繊維ウェブにおいて、より好ましくは５０質量％以上、さらにより好ましくは７０質量％以上含まれる。ここで、水流交絡前の繊維ウェブ中の分割型複合繊維Ａの割合でもって不織布を規定しているのは、分割型複合繊維が完全に各構成成分に分割しない場合には、極細繊維の割合を決定することが困難な場合があることによる。
【００３２】
単層構造の不織布は、分割型複合繊維Ａに由来する繊維（即ち、その分割により形成される極細繊維または分割されていない分割型複合繊維Ａ）以外の他の繊維を含んでよい。他の繊維として、コットン、パルプおよび麻などの天然繊維、ビスコースレーヨン、溶剤紡糸セルロースおよびキュプラなどの再生繊維、ならびに合成樹脂から成る単一繊維および複合繊維が挙げられる。合成樹脂から成る単一または複合繊維は、例えば、ポリエチレンテレフタレート、ポリブチレンテレフタレート、ポリトリメチレンテレフタレートおよびポリブチレンサクシネートなどのポリエステル、ナイロン６およびナイロン６６などのポリアミド、ポリエチレンおよびポリプロピレンなどのポリオレフィン、ならびにアクリル系樹脂から選択される、１または複数の樹脂で構成される。
【００３３】
他の繊維として、分割型複合繊維Ａ以外の分割型複合繊維に由来する繊維（極細繊維および未分割の繊維を含む）が含まれてよい。他の分割型複合繊維は、ポリエチレン／ポリエチレンテレフタレートの組み合わせから成る分割型複合繊維であることが好ましい。この分割型複合繊維を分割型複合繊維Ａとともに使用すると、風合いを滑らかにすることができ、混合割合を適宜選択することにより、分割型複合繊維Ａがもたらす風合いと組み合わせて、所望の風合いの不織布を提供できる。また、ポリエチレン／ポリエチレンテレフタレートの組み合わせから成る分割型複合繊維に由来する繊維を含む不織布は、ワイパーとして使用するときに、拭き取りを軽くする。
【００３４】
他の繊維として、親水性繊維を含むと、保水性を有する不織布を得ることができる。特に、不織布を対人ワイパーとして使用する場合には、クレンジング剤等を含浸させた状態で使用することが多いので、親水性繊維を含むことが好ましい。親水性繊維として、パルプ、コットン、麻、シルク、およびウールなどの天然繊維、ビスコースレーヨン、銅アンモニアレーヨン、および溶剤紡糸セルロース繊維などの再生繊維、ならびに合成繊維に親水化処理を施したもの等を挙げることができる。親水性繊維は、交絡性の点から、パルプおよびビスコースレーヨンのいずれかであることが好ましい。ビスコースレーヨンは、ステープル繊維の形態で使用することが可能であり、したがって不織布の使用中に脱落繊維を少なくできることから、特に好ましく用いられる。
【００３５】
親水性繊維の繊度は、再生繊維および合成繊維である場合、その繊度は、０．５dtex以上６．６dtex以下であることが好ましく、０．５dtex以上３dtex以下であることがより好ましい。親水性繊維の繊度が小さすぎると、カード通過性が悪くなることがあり、大きすぎると、水流交絡処理により交絡しにくくなり、触感も悪くなることがある。本発明においては、繊度の異なる２種以上の親水性繊維を用いてよい。
【００３６】
親水性繊維は、２０質量％以上含まれることが好ましい。親水性繊維の割合が２０質量％未満であると、良好な保水性を有する不織布を得られないことがある。親水性繊維は、より好ましくは３０質量％以上７０質量％以下の割合で含まれる。
【００３７】
他の繊維として、親水性繊維以外の繊維を含む場合、その繊維の繊度が細いほど、得られる不織布は緻密となり、良好な拭き取り性および触感を有し、また、繊維同士の交絡が良好となる。具体的には、他の繊維の繊度は、特に合成繊維である場合には、０．５dtex以上３dtex以下であることが好ましい。
【００３８】
単層構造の不織布の目付は、不織布の用途等に応じて適宜選択され、例えば、３０ｇ／ｍ２以上２００ｇ／ｍ２以下とすることができる。特に、不織布を、対人ワイパーとして使用する場合には、４０ｇ／ｍ２以上１００ｇ／ｍ２以下とすることが好ましい。目付が３０ｇ／ｍ２未満である不織布を対人ワイパーとして使用すると、不織布全体が保持する液体の量が少なくなり、目付が２００ｇ／ｍ２を越えると、皮膚にシートを沿わせにくくなることがある。
【００３９】
本発明の不織布においては、構成繊維が水流交絡処理により、互いに絡み合い、それにより、不織布の一体性が確保されている。したがって、本発明の不織布は、繊維同士を例えば熱接着性繊維または接着剤で接着することを必要とせず、不織布における繊維の自由度は高い。繊維の自由度が高いと、不織布をワイパーとして使用する場合に、掻き取った汚れを素早く不織布内部に取り込むことが可能となる。尤も、柔軟性が特に要求されない用途においては、ポリブテン−１または他の樹脂を熱接着成分として、不織布を構成する繊維同士を熱接着させてもよい。
【００４０】
ポリブテン−１は、その融点が、例えば、１００〜１３０℃程度と比較的低い。したがって、本発明の不織布は、具体的には、ポリブテン−１の融点よりも低い温度にて乾燥処理に付されていて、ポリブテン−１で熱接着されていない構成を有していることが好ましい。
【００４１】
また、本発明の不織布は、後述のように、比較的低い水圧で水流交絡処理を施した場合でも、極細繊維同士が良好に絡み合った構成となる。その結果、不織布は、ＭＤ方向の強力／ＭＤ方向の２０％伸長モジュラス比（以下、この比を「強力／２０％伸長モジュラス比」と呼ぶ）が比較的小さいものとなる。ここで、「２０％伸長モジュラス」は、５ｃｍ幅の試料を２０％伸ばすのに必要な力（Ｎ／５ｃｍ）をいう。また、「ＭＤ方向」は、不織布の機械方向を指し、タテ方向とも呼べる。
【００４２】
本発明者らが、強力／２０％伸長モジュラス比に着目したのは、この比が小さいほど、
不織布を対象面にあてて滑らせたときに、不織布変形（例えば、伸び）が少なく、特に拭き取り時に「よれ」（または捩れもしくはシワ）が生じにくいという、新たな知見を得たこと、ならびに、そのような比が小さい単層構造の不織布を実現するために、分割型複合繊維Ａを使用し得ることを見出したことによる。また、強力／２０％伸長モジュラス比を使用することにより、通常具体的に表現することが困難な分割型複合繊維の割繊率および繊維同士の交絡の状態を、特定することができる。
【００４３】
本発明の不織布は、例えば、ポリエチレン／ポリエチレンテレフタレートの組み合わせから成る分割型複合繊維を用いて同様な条件で作製した不織布と比較して、その強力／２０％伸長モジュラス比が、より小さいものとなる。しかしながら、この比は、分割型複合繊維Ａの割合、不織布の構造（単層構造であるか、積層構造であるか）、及び不織布の製造条件等によって異なる。そのため、ここでは、単層構造の不織布について、強力／２０％伸長モジュラス比を具体的に示す。
【００４４】
単層構造の不織布において、その強力／２０％伸長モジュラス比は、２０未満とすることができ、より好ましくは１５未満であり、さらにより好ましくは１０未満である。強力／２０％伸長モジュラス比の好ましい下限は、３であり、より好ましい下限は５である。このような強力／２０％伸長モジュラス比は、特に、５０ｇ／ｍ２以上８０ｇ／ｍ２以下の目付を有し、水流交絡処理前の繊維ウェブにおいて分割型複合繊維Ａの占める割合が３０質量％以上、好ましくは５０質量％以上である不織布において達成される。単層構造の不織布において、強力／２０％伸長モジュラス比が２０未満であると、不織布に外からの力が作用したとき（特に、対象面にあてて滑らせるときに）変形が生じにくく、よれ及び不織布の丸まり等が生じにくい。よって、この不織布をワイパーとして使用する場合には、ワイパーを対象物に当てたまま、よれを生じさせることなく、対象物を擦って、汚れを拭き取ることが可能となる。
【００４５】
強力／２０％伸長モジュラス比を２０未満にすることは、例えば、ポリエチレン／ポリエチレンテレフタレートの組み合わせから成る分割型複合繊維を用いて、製造条件を適宜選択する（例えば、水流交絡処理の水圧を高くする）ことによっても可能である。しかしながら、分割型複合繊維Ａに由来する繊維を含む本発明の不織布は、概して、毛羽抜けを生じにくく、対象面にあてて擦ったときに、不織布表面における毛羽立ちが抑制されたものとなる。
【００４６】
また、本発明の不織布は、分割型複合繊維Ａが良好に分割して、多くの極細繊維を生じさせ、極細繊維同士が良好に絡み合っているために、全体として緻密であり、したがって通気度は低くなり、また、高い柔軟性を有する。さらに、分割型複合繊維Ａを使用して作製した不織布は、他の分割型複合繊維を使用して作製した不織布と比較して、ざらついた表面を与え、高いＭＭＤを示す傾向にある。即ち、本発明の不織布は、緻密で柔軟であると同時に、例えば、手で表面をなぞったときには、抵抗感を感じるような表面を与える。そのような特性もまた、本発明の不織布を特徴づける。即ち、本発明の不織布は、不織布の表面が実質的に開孔を有しない単層構造の形態となるように製造されると、通気度が２３０ｃｍ３／ｃｍ２・ｓｅｃ以下であり、少なくとも一方の表面の平均摩擦係数の平均偏差（ＭＭＤ）が０．２８以上である不織布として特定してよいことがある。
【００４７】
ここで、「不織布の表面が実質的に開孔を有しない」とは、不織布が厚さ方向で貫通する開孔を有するとしても、当該開孔は微細なものであることをいう。より具体的には、不織布表面において最大の差し渡し（開孔の輪郭上の任意の二点を結んだ線分のうち最大のもの）が１mm以上である、好ましくは０．５mm以上である開孔を有しないことをいう。
【００４８】
通気度は、より好ましくは、２２０ｃｍ３／ｃｍ２・ｓｅｃ以下であり、さらにより好ましくは２１０ｃｍ３／ｃｍ２・ｓｅｃ以下である。通気度の下限は、好ましくは１００ｃｍ３／ｃｍ２・ｓｅｃである。分割型複合繊維を使用した不織布の構成（目付および繊維の割合等）が同じである場合、通気度がより低いと、極細繊維がより多く存在して、より緻密であることを意味する。したがって、本発明の不織布を、例えば、ワイパーとして使用する場合には、極細繊維による効果（例えば、ミクロな汚れの拭き取り性向上）がより発揮される。
【００４９】
平均摩擦係数の平均偏差（ＭＭＤ）は、平均摩擦係数の変動ともいえ、表面のざらつき感を示す指標であり、その詳細は日本繊維機械学会発行「風合いの評価の標準化と解析」に記載されている。ＭＭＤが大きい不織布表面は、ざらつき感を有するために、それと接触する物との間で、抵抗を生じさせる。一般に、極細繊維不織布の表面は、太い繊維が交絡してなる不織布の表面よりも滑らかな表面を有する傾向にある。その傾向に反して、本発明の不織布は、極細繊維を多く含むにもかかわらず、ＭＭＤが０．２８以上である。そのため、本発明の不織布は、全体として緻密で柔軟な風合いを有しつつ、表面においてはざらつき感があるという、独特な触感を有するものとなる。ここでいう「ざらつき感」は、太い繊維を使用して作製した表面が有するような「粗さ」とは区別され、不織布表面を構成している２種類以上の繊維の摩擦抵抗の差に起因して、適度な抵抗を感じる触感である。
【００５０】
ＭＭＤが０．２８以上である不織布表面は、それと接する対象面との間に適度な抵抗を生じさせて、対象物を把持する感覚（グリップ感）を使用者に与える。よって、上記特定の通気度およびＭＭＤを有する不織布は、例えばワイパーとして使用する場合には、対象物に良好に追随して、極細繊維がミクロな汚れを取り除き、ざらついた表面が対象物に強く付着した汚れを掻き取るので、優れた拭き取り性を示す。
【００５１】
（実施の形態２）
実施の形態２として、積層構造の不織布について説明する。本発明の不織布は、分割型複合繊維Ａの割繊により形成される極細繊維を含む層（以下、この層を便宜的に「極細繊維層」と呼ぶ）と、親水性繊維を含む繊維層（以下、この層を便宜的に「親水性繊維層」と呼ぶ）とが積層されて一体化された、積層不織布として提供してよい。その場合、極細繊維層が、上記単層構造の不織布の特性を有して、全体として上記単層構造の不織布と同等の効果を発揮することとなる。
【００５２】
極細繊維層は、上記単層構造の不織布と同様に構成することが好ましい。即ち、分割型複合繊維Ａを３０質量％以上含むことが好ましく、必要に応じて、他の繊維を混合してよい。尤も、不織布を対物ワイパー（例えば、自動車の車体用ワイパー、窓ガラス用ワイパー、および床用ワイパー等）として使用する場合には、親水性繊維を混合すると、ウェット状態での拭き取りが重くなることがあり、例えば、自動車の車体用ワイパーとして使用する場合には望ましくないことがある。この形態の不織布においては、親水性繊維層によって不織布全体の保液性が確保されるので、極細繊維層に親水性繊維を混合しなくてもよく、そのような用途に適している。
【００５３】
極細繊維層の目付は、１０ｇ／ｍ２以上１００ｇ／ｍ２以下であることが好ましく、１５ｇ／ｍ２以上６０ｇ／ｍ２以下であることがより好ましい。目付が１０ｇ／ｍ２未満であると、不織布表面の地合が乱れることがある。１００ｇ／ｍ２を越えると、特に、極細繊維層が親水性繊維層の両面に積層される３層構造の不織布において、上下の極細繊維層が十分に交絡しないことがある。
【００５４】
親水性繊維層は、不織布に吸水性および液体保持性を付与する役割をする。親水性繊維層に含まれる親水性繊維は、実施の形態１に関連して説明して例示したとおりである。親水性繊維層は、親水性繊維を好ましくは５０質量％以上含み、より好ましくは７０質量％以上含み、最も好ましくは親水性繊維のみから成る。親水性繊維の割合が５０質量％未満であると、親水性繊維層による液体保持性が不十分となることがある。
【００５５】
親水性繊維層の目付は、１０ｇ／ｍ２以上１５０ｇ／ｍ２以下であることが好ましく、１０ｇ／ｍ２以上６０ｇ／ｍ２以下であることがより好ましい。目付が１０ｇ／ｍ２未満であると、吸水性および液体保持性が不十分となることがある。１５０ｇ／ｍ２を越えると、特に、極細繊維層が親水性繊維層の両面に積層される３層構造の不織布において、上下の極細繊維層が十分に交絡しないことがある。
【００５６】
親水性繊維層は、水流交絡処理の前に、パルプから成るティッシュの形態で提供されてよい。ティッシュは、不織布の地合を均一にし、また、低目付のものを使用する場合でも最終的に得られる不織布において積層構造が得られやすいことから、好ましく使用される。ティッシュの好ましい目付は、親水性繊維層のそれと同じである。
【００５７】
積層形態の不織布の目付は、極細繊維層が親水性繊維層の片面にのみ配置される場合には、２０ｇ／ｍ２以上１００ｇ／ｍ２以下であることがより好ましい。極細繊維層が親水性繊維層の両面に配置される場合には、３０ｇ／ｍ２以上１００ｇ／ｍ２以下であることがより好ましい。積層不織布全体の目付が小さいと、水流交絡処理に付した後に地合が乱れて、積層構造が得られない（混綿されたような状態になる）ことがある。目付が大きすぎると、内部において分割型複合繊維が分割されないことがある。
【００５８】
積層形態の不織布もまた、繊維同士の交絡によってのみ一体化され、繊維同士の接着を必要とせず、不織布における繊維の自由度は高い。また、分割型複合繊維Ａを使用することにより、低い通気性を有し、少なくとも一方の不織布表面のＭＭＤが、他の分割型複合繊維を使用した場合と比較して、高くなる傾向にある。尤も、積層形態の不織布においては、親水性繊維層の構成が、不織布全体のＭＤ方向の強力／ＭＤ方向の２０％伸長モジュラス比、通気度およびＭＭＤに影響を及ぼし得る。そのため、本形態の不織布に関するこれらの値は、実施の形態１に関連して説明した範囲外となることもあり得る。一般に、積層構造の不織布について、これらの物性値は、単層構造の不織布のそれらよりも高くなる傾向にある。
【００５９】
（製造方法）
次に、本発明の不織布を製造する方法について説明する。実施の形態１の不織布（単層）および実施の形態２の不織布（積層）も、繊維ウェブを作製して水流交絡処理を施すことにより製造される。実施の形態１の不織布の製造においては、分割型複合繊維Ａを含む単層の繊維ウェブが形成される。実施の形態２の不織布の製造においては、分割型複合繊維Ａを含むウェブと、親水性繊維を含む繊維ウェブとを重ね合わせて、積層繊維ウェブを作製する。繊維ウェブの形態は、パラレルウェブ、クロスウェブ、クリスクロスウェブ、セミランダムウェブおよびランダムウェブ等のカードウェブ、エアレイウェブ、湿式抄紙ウェブ、ならびにスパンボンドウェブ等から選択されるいずれの形態であってもよい。繊維ウェブは、水流交絡処理による交絡性を考慮すると、カードウェブであることが好ましい。
【００６０】
水流交絡処理は、繊維ウェブ（または積層繊維ウェブ）を、搬送支持体の上に載置し、ウェブの片面または両面に水流を噴射して実施する。このとき、分割型複合繊維Ａが割繊して極細繊維が形成されるとともに、繊維同士が交絡して、ウェブが一体化され、不織布が得られる。水流交絡処理条件は、繊維ウェブの目付および分割型複合繊維Ａの所望の割繊度合、ならびに搬送支持体の速度等に応じて適宜設定することができる。例えば、孔径０．０５ｍｍ以上０．５ｍｍ以下のオリフィスが、０．５ｍｍ以上１．５ｍｍ以下の間隔で設けられたノズルから、水圧１ＭＰａ以上１０ＭＰａ以下の水流を、繊維ウェブの表裏面側からそれぞれ１〜４回ずつ噴射するとよい。水圧が１ＭＰａ以下であると、繊維同士の交絡が不十分となり、得られた不織布において毛羽抜けが生じやすくなることがある。水圧が１０ＭＰａを越えると、繊維同士の交絡が強固になりすぎて、繊維の自由度が低下し、拭き取り性が低下することがある。
【００６１】
水圧は、より好ましくは２ＭＰａ以上９ＭＰａ以下であり、さらにより好ましくは２ＭＰａ以上７ＭＰａ以下である。本発明の不織布は、分割型複合繊維Ａを使用することにより、水圧を６Ｍｐａ以下にしても製造できる。この水圧は、他の分割型複合繊維を使用する場合と比較して低い。即ち、分割型複合繊維Ａの割繊、およびこれに由来する繊維同士の交絡は、低い水圧で実現可能であるために、本発明の不織布は、強力／２０％伸長モジュラス比が小さいにもかかわらず、高い自由度を有するものとなる。
【００６２】
水流交絡処理は、不織布に開孔部を形成するような搬送支持体の上に繊維ウェブを載せて、実施してよい。開孔部の形成は、開孔形成に用いられている任意の搬送支持体を用いて実施してよい。
【００６３】
水流交絡により得た不織布を乾燥処理に付して、本発明の不織布の製造を終了させることができる。乾燥処理は、例えば、熱風吹き付け加工機を用いて実施される。乾燥温度は、繊維の熱接着が生じないような温度であることが好ましい。例えば、分割型複合繊維Ａのポリブテン−１を含む成分が、構成繊維の材料の中で最も低い融点を有する場合、乾燥温度は、その融点よりも低い温度、具体的には８０℃以上１２０℃以下とすることが好ましい。
【００６４】
本発明の不織布は、ワイパーとして好ましく使用される。前述したように、本発明の不織布から成るワイパーは、拭き取り中によれが生じにくく、また、拭き取り時（特にウェット状態にして拭き取る時）に、対象物との間で適度な抵抗を示すので、汚れの上を上滑りすることなく、汚れを確実に拭き取る。ワイパーは、対人及び対物用のいずれであってもよい。
【００６５】
本発明の不織布をドライ状態でワイパーとして使用する場合、必要に応じて流動パラフィンなどを付着させてよい。また、本発明の不織布は、必要に応じて、水、アルコール、界面活性剤、または化粧料などの湿潤剤を、含浸、噴霧、またはコーティング等の方法により付着させてウェット状態にして用いることができる。ウェット状態でワイパーとして用いる場合、不織布１００質量部に、湿潤剤を５０質量部以上５００質量部以下の範囲内で含有させることが好ましい。
【００６６】
本発明の不織布の用途は、必ずしも対象面の汚れを拭い取る用途に限定されず、対象物にあてて擦ったときの耐久性が良好であること（毛羽抜けが少ない、およびよれが生じにくい等）を利用して、例えば、研磨用の基布として使用してよい。あるいは、本発明の不織布は、その柔軟性および嵩高性を利用して、クッション材として使用してよい。あるいは、本発明の不織布は、ポリブテン−１の融点以下の温度の熱水（８０℃程度）に曝されたときでも、長期間にわたって耐熱性を示し、変形しにくいので、温水タンクおよび継手等に使用される各種フィルターの材料として使用してよい。
【実施例１】
【００６７】
＜使用した繊維＞
（分割型複合繊維Ａ１（以下、繊維Ａ１と呼ぶ））
第１成分をポリブテン−１（メルトインデックス２０、融点１２４℃、サンアロマー（株）性、商品名ＤＰ０４０１Ｍ）を８８質量％、ポリプロピレンを１０質量％、ワックスとしてのステアリン酸アマイド（花王（株）製）を２質量％含む樹脂成分とし、第２成分をポリエチレンテレフタレート（ＩＶ値０．６４、融点２５６℃、東レ（株）製、商品名Ｔ−２００Ｅ）とした、繊度３．３dtex、繊維長５１ｍｍの図１（ｂ）に示すような、分割数１６の分割型複合繊維を繊維Ａ１として準備した。
【００６８】
（分割型複合繊維Ｘ１（以下、繊維Ｘ１と呼ぶ））
第１成分をポリエチレンとし、第２成分をポリエチレンテレフタレートとした、図１（ａ）に示すような、繊度２．２dtex、繊維長５１ｍｍの図１（ａ）に示すような、分割数８の分割型複合繊維（商品名ＤＦＳ（ＳＨ）、ダイワボウポリテック（株）製）を、繊維Ｘ１として用意した。
【００６９】
（分割型複合繊維Ｘ２（以下、繊維Ｘ２と呼ぶ））
ポリプロピレンを第１成分とし、ポリエチレンテレフタレートを第２成分とする、図１（ｂ）に示すような、分割数１６の分割型複合繊維（商品名ＤＦ１、ダイワボウポリテック（株）製）を、繊維Ｘ２として用意した。繊維Ｘ１は、繊度２．２dtex、繊維長５１ｍｍのステープル繊維であった。
【００７０】
（分割型複合繊維Ｘ３（以下、繊維Ｘ３と呼ぶ））
第１成分をエチレン−ビニルアルコール共重合体（エチレン含有量３８モル％、ビニルアルコール含有量６２モル％）とし、第２成分をポリプロピレン樹脂とした、繊度３．３dtex、繊維長４５ｍｍの図１（ｂ）の繊維断面を有する１６分割型複合繊維を準備した。
【００７１】
（分割型複合繊維Ｘ４（以下、繊維Ｘ４と呼ぶ））
第１成分をポリエチレンテレフタレート、第２成分をナイロンとした、繊度が３．３dtex、繊維長が４５ｍｍの図１（ｂ）の繊維断面を有する１６分割型複合繊維（商品名ＤＦ５、ダイワボウポリテック（株）製）を準備した。
【００７２】
（レーヨン１）
繊度１．７dtex、繊維長４０ｍｍのレーヨン（ダイワボウレーヨン（株）製  商品名ＣＤ）を用意した。
【００７３】
＜ティッシュ１＞
パルプから成る目付１７ｇ／ｍ２のティッシュ（ハビックス（株）製）を用意した。このティッシュは、積層構造の不織布において、親水性繊維層を構成する。
これらの繊維およびティッシュを使用して、試料を作製した。
【００７４】
［試料Ｓ１］
繊維Ａ１を用いて、目付約５０ｇ／ｍ２のパラレルカードウェブを作製し、これに水流交絡処理を施した。水流交絡処理は、孔径０．１３ｍｍのオリフィスが、１ｍｍ間隔で設けられたノズルを用いて、ウェブの一方の面に水圧３．０ＭＰａの柱状水流を１回噴射し、他方の面に水圧３．０ＭＰａの柱状水流を１回噴射して実施した。水流交絡処理により繊維Ａ１が割繊された極細繊維が形成され、かつ繊維同士が交絡した。次いで、交絡後の繊維ウェブ（不織布）を、エアスルー熱処理機を用いて乾燥させ、本発明の単層構造の不織布を得た。乾燥温度は、１００℃、乾燥時間は６０秒とした。
【００７５】
［試料Ｓ２］
繊維Ａ１と繊維Ｘ１とを質量比７：３にて混綿したものを用いて、パラレルカードウェブを作製したこと以外は、試料Ｓ１を作製するときに採用した手順と同様の手順に従って、単層構造の不織布を得た。
【００７６】
［試料Ｓ３］
繊維Ａ１と繊維Ｘ１とを質量比５：５にて混綿したものを用いて、パラレルカードウェブを作製したこと以外は、試料Ｓ１を作製するときに採用した手順と同様の手順に従って、単層構造の不織布を得た。
【００７７】
［試料Ｓ４］
繊維Ａ１と繊維Ｘ１とを質量比３：７にて混綿したものを用いて、パラレルカードウェブを作製したこと以外は、試料Ｓ１を作製するときに採用した手順と同様の手順に従って、単層構造の不織布を得た。
【００７８】
［試料Ｓ５］
繊維Ｘ１（試料Ｓ５）のみを用いて、パラレルカードウェブを作製したこと以外は、試料Ｓ１を作製するときに採用した手順と同様の手順に従って、単層構造の不織布をそれぞれ得た。
【００７９】
［試料Ｓ６−Ｓ１０］
繊維Ａ１と繊維Ｘ１の混綿比を、それぞれ試料１−試料５と同じとし、水流交絡処理の際の水圧を、一方の面については３．０ＭＰａ、他方の面を３．５Ｍｐａとしたこと以外は、試料Ｓ１を作製するときに採用した手順と同様の手順に従って、単層構造の不織布を得た。
【００８０】
［試料Ｓ１１−１３］
繊維Ｘ２（試料Ｓ１１）、Ｘ３（試料Ｓ１２）、Ｘ４（試料Ｓ１３）のみをそれぞれ用いて、パラレルカードウェブを作製したこと以外は、試料Ｓ１を作製するときに採用した手順と同様の手順に従って、単層構造の不織布をそれぞれ得た。
【００８１】
［試料Ｌ１］  繊維Ａ１を用いて目付約２６．５ｇ／ｍ２のパラレルカードウェブを、２枚作製した。親水性繊維層として、ティッシュ１を用意した。ティッシュ１の両面に、繊維Ａ１から成るウェブを配置して、三層構造の積層ウェブを作製し、これに水流交絡処理を施した。水流交絡処理は、孔径０．１３ｍｍのオリフィスが、１ｍｍ間隔で設けられたノズルを用いて、積層ウェブの一方の面に水圧３．０ＭＰａの柱状水流を１回噴射し、他方の面に水圧３．５ＭＰａの柱状水流を１回噴射して実施した。水流交絡処理により繊維Ａ１が割繊された極細繊維が形成され、かつ繊維同士が交絡した。次いで、積層体を、エアスルー熱処理機を用いて乾燥させ、本発明の不織布を得た。乾燥温度は、１００℃、乾燥時間は６０秒とした。
【００８２】
［試料Ｌ２］
繊維Ａ１と繊維Ｘ１とを質量比５：５にて混綿したものを用いて、パラレルカードウェブを作製したこと以外は、試料Ｌ１を作製するときに採用した手順と同様の手順に従って、三層構造の不織布を得た。
【００８３】
［試料Ｌ３］
繊維Ａ１と繊維Ｘ１とを質量比３：７にて混綿したものを用いて、パラレルカードウェブを作製したこと以外は、試料Ｌ１を作製するときに採用した手順と同様の手順に従って、三層構造の不織布を得た。
【００８４】
［試料Ｌ４、Ｌ５］
繊維Ｘ１（試料Ｌ４）、繊維Ｘ２（試料Ｌ５）のみをそれぞれ用いて、パラレルカードウェブを作製したこと以外は、試料Ｌ１を作製するときに採用した手順と同様の手順に従って、三層構造の不織布をそれぞれ得た。
【００８５】
［試料Ｌ６、Ｌ７］
繊維Ａ１（試料Ｌ６）、繊維Ｘ１（試料Ｌ７）のみをそれぞれ用い、水流交絡処理の際の水圧を、一方の面については３．０ＭＰａ、他方の面を３．５Ｍｐａとしたこと以外は、試料Ｌ１を作製するときに採用した手順と同様の手順に従って、三層構造の不織布を得た。
【００８６】
［試料ＳＷ１］
繊維Ａ１とレーヨン１とを質量比６：４にて混綿したものを用いて、目付約６０ｇ／ｍ２のパラレルカードウェブを作製したこと以外は、試料Ｓ１を作製するときに採用した手順と同様の手順に従って、単層構造の不織布を得た。
【００８７】
［試料ＳＷ２］
繊維Ｘ１とレーヨン１とを質量比６：４にて混綿したものを用いて、目付約６０ｇ／ｍ２のパラレルカードウェブを作製したこと以外は、試料Ｓ１を作製するときに採用した手順と同様の手順に従って、単層構造の不織布を得た。
【００８８】
各試料について、次のいずれかの物性およびワイパーとして使用した場合の拭き取り試験を評価した。
［厚み］
厚み測定機（商品名：ＴＨＩＣＫＮＥＳＳ  ＧＡＵＧＥ  モデルＣＲ−６０Ａ  （株）大栄科学精器製作所製）を用い、試料１ｃｍ２あたり２．９４ｃＮの荷重を加えた状態で測定した。
【００８９】
［強力、伸度、２０％伸長モジュラス］
ＪＩＳ  Ｌ  １０９６  ６．１２．１  Ａ法（ストリップ法）に準じて、定速緊張形引張試験機を用いて、試料片の幅５ｃｍ、つかみ間隔１０ｃｍ、引張速度３０±２ｃｍ／分の条件で引張試験に付し、切断時の荷重値および伸長率を測定し、それぞれ強力および伸度とした。引張試験は、不織布の機械方向（ＭＤ方向）および横方向（ＣＤ方向）のそれぞれについて実施した。２０％伸長モジュラスは、試料を２０％伸長させるのに必要な強力として測定した。
【００９０】
［通気度］
フラジール型試験機を用い、ＪＩＳ−Ｌ−１０９６  ８．２７  Ａ法に準じて測定した。
【００９１】
［平均摩擦係数］
ＫＥＳ−ＳＥ−ＦＲＩＣＴＩＯＮ  ＴＥＳＴＥＲ（カトーテック（株）製）を使用して、日本繊維機械学会発行「風合いの評価の標準化と解析」に記載の手順に従い、線経０．５ｍｍのピアノ線を１ｃｍあたり２０本巻き付けた端子を用い、試料移動速度１ｍｍ／秒、摩擦静荷重４９ｃＮ（５０ｇ重）として、評価した。評価は、不織布の表面および裏面について実施した。ここで、「表面」は、最初に水流を噴射した（当てた）側の面であり、「裏面」はその反対側の面である。
【００９２】
［剛軟度］
ハンドルオメータ（型式ＨＯＭ−２００  （株）大栄科学精器製作所製）を用いて、測定した。より具体的には、２０ｃｍ×２０ｃｍ（ＭＤ×ＣＤ）である試験片を、幅１０ｍｍのスリット上にスリットと直角になるようにセットし、試験片の辺から６．７ｃｍ（試験幅の１／３）の位置をペネトレーターのブレードにて８ｍｍ押しこみ、このときの抵抗値を剛軟度として評価した。下記表に示す剛軟度は、１つの試料につき、ＭＤ方向およびＣＤ方向の剛軟度を、表面および裏面それぞれについて測定した剛軟度の算術平均値（Ｎ＝３）である。
【００９３】
［対物用ワイパー評価試験］
試料を２０ｃｍ×６０ｃｍ（ＣＤ×ＭＤ）の大きさにカットし、８ッ折りにした。それから、フクピカトリガー（商品名、（株）ソフト９９コーポレーション製）を水で稀釈した５０％水溶液を、試料に試料の質量の２５０％の量で含浸させた。このウェット状態の試料を、車のボディの塗装面で１０往復させて、汚れを拭き取る作業を２回繰り返し、さらに、ボディの別の塗装面で試料を１０往復させて、拭き取りの軽さ、液の出方、よれ、毛羽立ち、液残り、拭き取り性を、下記の基準に従って評価した。
【００９４】
軽さ  １  重くて作業しづらい
２  少し重いが作業には問題ない
３  軽いが少し抵抗感あり。
４  軽くて、楽に拭ける。
液の出方  １  一度にたくさん出て、少ししか拭けない。
２  出方が少し多く、広い面積が拭けない。
３  適度に出ているが、拭き取り面積は少し少ない。
４  適度に出て広い面積が拭ける。
【００９５】
よれ  １  拭いていてすぐによじれ出す。
２  拭いていてしばらくすると、少しよじれる。
３  拭いていて、しばらくすると少しよじれ気味になる。
４  拭いていて基布の液が乾いてくるとよじれ気味になる。
毛羽立ち  １  毛羽抜けする。
２  使用時毛羽が少し抜け気味である。
３  毛羽は立っているが使用時に抜けない。
４  毛羽立ちが少ない
【００９６】
液残り  １  拭いた後の水滴が大きくなかなか乾かない。
２  拭いた後の水滴がやや大きく、乾くのに少し時間がかかる。
３  拭いた後の水滴が小さくすぐに乾く。
４  拭いた後の水滴が微小ですぐに乾く。
拭き取り性  １  きれいに拭き取れない
２  ５〜６回できれいに拭き取れる
３  ２〜３回できれいに拭き取れる
４  １〜２回できれいに拭き取れる
【００９７】
［対人用ワイパー評価試験］
試料を、５ｃｍ×１０ｃｍ（ＭＤ×ＣＤ）の大きさにカットした。ウェット状態の試料は、試料の質量の１５０％の量の水を試料に含浸させて評価した。拭き取り性の評価は、左手の内側の幅１ｃｍ×長さ３ｃｍの領域に化粧料を３度重ねて塗り、試料をあてて、荷重を加えながら、３回擦って化粧料を拭き取り、試料の表面と、手に残った汚れを観察することにより実施した。化粧料は、（１）口紅、および（２）アイブロウである。風合いおよび拭き取り性の評価基準は下記のとおりであり、表に示す拭き取り性は、ドライおよびウェット状態の試料の拭き取り性の平均を表わしている。
【００９８】
風合い  １：硬くて、粗い。
２：硬くて、少し粗い。
３：少し硬く、少し粗い。
４：柔らかいが、少し粗い。
５：柔らかく、粗さがない。
拭き取り性  １：ほとんど落ちていない。
２：拭き残しが目立つ。
３：汚れは基布の表面に多いが、拭き残しが少しある（少し気になる）。
４：汚れは基布の表面に多いが、拭き残しは少ない（気にならない）。
５：汚れが基布の中に移行し、拭き残しが少ない（気にならない）。
【００９９】
［対人用ワイパー評価試験（疑似皮膚）］  
疑似皮膚（商品名バイオスキン、ビューラックス（株）製）、縦１２．５ｃｍ×横１９ｃｍ、質量Ｗ１）の幅６ｃｍ×長さ１７ｃｍの領域に、ファンデーション（商品名セザンヌＵＶ練りファンデーション、（株）セザンヌ化粧品製）をスポンジ（商品名MAKEUP SPONGE（ブロック型タイプ）、（株）ロージーローザ製）で、約０．２ｇ均一に塗布し、質量（質量Ｗ２）を測定した。試料を９ｃｍ×１５ｃｍ（ＭＤ×ＣＤ）の大きさにカットし、試料の質量の３５０％の量のクレンジング液（商品名ソフティモホワイトスーパークレンジング、コーセーコスメポート（株）製）を含浸させたものを、試料のＭＤ方向と平行な折り目を付けるように２回折り、２本の指に、試料のＣＤ方向が指と平行となるように巻き付けた。試料の同じ面で、２回拭き取りを行ない、疑似皮膚において液が乾燥した後、疑似皮膚の質量（質量Ｗ３）を測定した。
【０１００】
拭き取り量＝（Ｗ２−Ｗ１）−（Ｗ３−Ｗ１）
払拭率＝［｛（Ｗ２−Ｗ１）−（Ｗ３−Ｗ１）｝／（Ｗ２−Ｗ１）］×１００
の式により、拭き取り量（１回目）および払拭率（１回目）を求めた。その後、試料の異なる面が接するようにして、上記拭き取り操作を繰り返すことにより、疑似皮膚に残ったファンデーションをさらに拭き取って、２回目、３回目、４回目の拭き取り後の疑似皮膚の質量（Ｗ４、Ｗ５、Ｗ６）を求めた。上記式において、Ｗ３を、Ｗ４、Ｗ５、およびＷ６にそれぞれ置き換えて、２回目、３回目および４回目の拭き取り量および払拭率を求めた。
試料の評価結果を表１〜５に示す。
【０１０１】
【表１】
2007284838.tif 000002
【０１０２】
【表２】
2007284838.tif 000003
【０１０３】
【表３】
2007284838.tif 000004
【０１０４】
【表４】
2007284838.tif 000005
【０１０５】
【表５】
2007284838.tif 000006
【０１０６】
表１に示すように、同じ条件で製造した不織布を比較すると、Ｓ１〜Ｓ３のＭＤおよびＣＤ方向の２０％伸長モジュラスは、Ｓ５のそれらより大きく、強力／２０％伸長モジュラス比は繊維Ａの割合が大きいほど、小さかった。同様に、同じ条件で製造したＳ６〜Ｓ９とＳ１０とを比較すると、Ｓ６〜Ｓ９の２０％伸長モジュラスは、Ｓ１０のそれよりも大きく、強力／２０％伸長モジュラス比はより小さくなった。Ｌ１と、Ｌ４およびＬ５を比較しても、同様に繊維Ａを含むＬ１が、最も大きい２０％伸長モジュラスを示し、その強力／２０％伸長モジュラス比は最も小さかった。Ｓ１１およびＳ１３もまた、同じ条件で製造したＳ１と比較して、強力／２０％伸長モジュラス比が大きく、通気度が大きかった。
【０１０７】
繊維Ａを３０質量％以上含む単層構造の不織布は、Ｓ４を除いて、強力／２０％伸長モジュラス比が２０未満であった。Ｓ４は、Ｓ５よりも強力／２０％伸長モジュラス比が大きく、その値は２０を越えていたが、後述のように、通気度がＳ５よりも小さく、また、ＭＭＤがＳ５よりも大きく、その点において本発明の不織布の特徴を備えていた。
【０１０８】
繊維Ａを含む試料Ｓ１、Ｓ３およびＳ４は、少なくとも一方の表面のＭＭＤが０．２８以上であり、通気度は、２２０ｃｍ３／ｃｍ２／sec以下であった。これに対し、他の分割型複合繊維から成る試料は、ＭＭＤが大きくても、通気度が大きくて緻密でない、あるいは、通気度は小さくて緻密であるが、ＭＭＤが小さくて所望のざらつき感を有しないものであった。
【０１０９】
対物用ワイパー評価試験の結果、繊維Ａを含む試料Ｌ１〜Ｌ３はいずれも、繊維Ａを含まない試料Ｌ４と比較して、よれの点で優れていることがわかった。これは、繊維Ａを含む試料は、強力／２０％伸長モジュラス比が小さいことによると考えられる。また、試料Ｌ１〜Ｌ３の毛羽立ちおよび拭き取り性は、試料Ｌ４のそれらと同等またはそれ以上であり、総合的に判断して、試料Ｌ４よりもワイパーとして優れていた。
【０１１０】
対人用ワイパー評価試験の結果、繊維Ａを含む試料Ｓ１およびＬ６は、繊維Ａを含まない試料Ｓ５およびＬ７と比較して、優れた拭き取り性を有していることがわかった。さらに、表には示していないが、試料Ｓ１およびＬ６はいずれも拭き取り試験後の試料表面にて毛羽立ちが少なかったのに対し、試料Ｓ５およびＬ７の表面は、毛羽立ち気味であった。
【０１１１】
対人用ワイパー評価試験（疑似皮膚）の結果、繊維Ａを含む試料ＳＷは、繊維Ａを含まない試料ＳＷ２と比較して、１回目および２回目の払拭率が高く、所定量の化粧料を拭き取るために、ワイパーの拭き取り面を変える回数を少なくし得るものであった。また、表には示していないが、試料ＳＷ１は拭き取り試験後の試料表面にて毛羽立ちが少なかったのに対し、試料ＳＷ２の表面は、毛羽立ち気味であった。
【産業上の利用可能性】
【０１１２】
本発明の不織布は、ポリブテン−１とワックス成分とを含む成分を構成成分とする分割型複合繊維の割繊により形成された極細繊維を含み、繊維同士が水流交絡処理によって良好に交絡していて緻密であり、低伸長モジュラスが小さく、かつその表面がざらつき感を有するので、対象物に当てて擦って使用するワイパーとして使用するのに特に適し、あるいは、研磨用の基布、クッション材、および各種フィルターとして使用することができる。
【図面の簡単な説明】
【０１１３】
【図１】本発明の分割型複合繊維における繊維断面の一例を示す。
【符号の説明】
【０１１４】
１  第１成分
２  第２成分
【図１】
2007284838.tif 000007